(57)【要約】  【課題】  成膜基板上に形成された機能性膜を、成膜基板から容易に剥離することができる機能性膜の製造方法を提供する。  【解決手段】  基板上に、電磁波を照射されることにより分解してガスを発生する無機材料を用いて分離層を形成する工程（ａ）と、分離層上に、機能性材料を用いて形成される機能性膜を含む被剥離層を形成する工程（ｂ）と、分離層に向けて電磁波を照射することにより、被剥離層を基板から剥離させる、又は、被剥離層と基板との接合強度を低下させる工程（ｃ）とを含む。【選択図】  図１
2007019482.tif 000002
【特許請求の範囲】
【請求項１】
基板と、
前記基板上に配置され、電磁波を照射されることにより分解してガスを発生する無機材料を用いて形成された分離層と、
前記分離層上に配置され、機能性材料を用いて形成された機能性膜を含む被剥離層と、
を具備する機能性膜含有構造体であって、
前記被剥離層が、前記分離層に向けて電磁波を照射することにより前記基板から剥離される、又は、前記被剥離層と前記基板との接合強度が、前記分離層に向けて電磁波を照射することにより低下する、前記機能性膜含有構造体。
【請求項２】
前記分離層が、炭酸塩と、硫酸塩と、硝酸塩との内の少なくとも１つを含む、請求項１記載の機能性膜含有構造体。
【請求項３】
前記分離層が、炭酸マグネシウム（ＭｇＣＯ３）、炭酸カルシウム（ＣａＣＯ３）、炭酸ストロンチウム（ＳｒＣＯ３）、炭酸バリウム（ＢａＣＯ３）、炭酸リチウム（ＬｉＣＯ３）、炭酸ナトリウム（Ｎａ２ＣＯ３）、炭酸カリウム（Ｋ２ＣＯ３）、硫酸マグネシウム（ＭｇＳＯ４）、硫酸カルシウム（ＣａＳＯ４）、硫酸ストロンチウム（ＳｒＳＯ４）、硫酸バリウム（ＢａＳＯ４）、硫酸第一鉄（ＦｅＳＯ４）、硫酸コバルト（ＣｏＳＯ４）、硫酸ニッケル（ＮｉＳＯ４）、硫酸亜鉛（ＺｎＳＯ４）、硫酸鉛（ＰｂＳＯ４）、硫酸ビスマス（Ｂｉ（ＳＯ４）３）、硝酸ストロンチウム（Ｓｒ（ＮＯ３）２）、硝酸セシウム（ＣｓＮＯ３）の内の少なくとも１つを含む、請求項２記載の機能性膜含有構造体。
【請求項４】
基板と、
前記基板上に配置され、電磁波を照射されることにより、雰囲気中の成分、及び／又は、隣接する層に含まれる成分と反応してガスを発生する無機材料を用いて形成された分離層と、
前記分離層上に配置され、機能性材料を用いて形成された機能性膜を含む被剥離層と、
を具備する機能性膜含有構造体であって、
前記被剥離層が、前記分離層に向けて電磁波を照射することにより前記基板から剥離される、又は、前記被剥離層と前記基板との接合強度が、前記分離層に向けて電磁波を照射することにより低下する、前記機能性膜含有構造体。
【請求項５】
前記分離層が、金属窒化物と、金属炭化物と、金属硫化物との内の少なくとも１つを含む、請求項４記載の機能性膜含有構造体。
【請求項６】
前記基板が、酸化物単結晶基板又は半導体単結晶基板を含む単結晶基板と、セラミックス基板と、ガラス基板との内のいずれか１つを含む、請求項１〜５のいずれか１項記載の機能性膜含有構造体。
【請求項７】
前記機能性膜が、圧電性材料と、焦電性材料と、強誘電性材料との内の少なくとも１つを含む、請求項１〜６のいずれか１項記載の機能性膜含有構造体。
【請求項８】
前記機能性膜が、超伝導材料を含む、請求項１〜６のいずれか１項記載の機能性膜含有構造体。
【請求項９】
前記機能性膜が、磁性材料を含む、請求項１〜６のいずれか１項記載の機能性膜含有構造体。
【請求項１０】
前記機能性膜が、半導体材料を含む、請求項１〜６のいずれか１項記載の機能性膜含有構造体。
【請求項１１】
前記被剥離層が、機能性膜と、該機能性膜の上面及び下面の内の少なくとも一方に形成された電極層とを有する、請求項１〜１０のいずれか１項記載の機能性膜含有構造体。
【請求項１２】
少なくとも前記被剥離層に所定のパターンが形成されている、請求項１〜１１のいずれか１項記載の機能性膜含有構造体。
【請求項１３】
基板上に、電磁波を照射されることにより分解してガスを発生する無機材料を用いて分離層を形成する工程（ａ）と、
前記分離層上に、機能性材料を用いて形成される機能性膜を含む被剥離層を形成する工程（ｂ）と、
前記分離層に向けて電磁波を照射することにより、前記被剥離層を前記基板から剥離させる、又は、前記被剥離層と前記基板との接合強度を低下させる工程（ｃ）と、
を具備する機能性膜の製造方法。
【請求項１４】
前記分離層が、炭酸塩と、硫酸塩と、硝酸塩との内の少なくとも１つを含む、請求項１３記載の機能性膜の製造方法。
【請求項１５】
前記分離層が、炭酸マグネシウム（ＭｇＣＯ３）、炭酸カルシウム（ＣａＣＯ３）、炭酸ストロンチウム（ＳｒＣＯ３）、炭酸バリウム（ＢａＣＯ３）、炭酸リチウム（ＬｉＣＯ３）、炭酸ナトリウム（Ｎａ２ＣＯ３）、炭酸カリウム（Ｋ２ＣＯ３）、硫酸マグネシウム（ＭｇＳＯ４）、硫酸カルシウム（ＣａＳＯ４）、硫酸ストロンチウム（ＳｒＳＯ４）、硫酸バリウム（ＢａＳＯ４）、硫酸第一鉄（ＦｅＳＯ４）、硫酸コバルト（ＣｏＳＯ４）、硫酸ニッケル（ＮｉＳＯ４）、硫酸亜鉛（ＺｎＳＯ４）、硫酸鉛（ＰｂＳＯ４）、硫酸ビスマス（Ｂｉ（ＳＯ４）３）、硝酸ストロンチウム（Ｓｒ（ＮＯ３）２）、硝酸セシウム（ＣｓＮＯ３）の内の少なくとも１つを含む、請求項１４記載の機能性膜の製造方法。
【請求項１６】
基板上に、電磁波を照射されることにより、雰囲気中の成分、及び／又は、隣接する層に含まれる成分と反応してガスを発生する無機材料を用いて分離層を形成する工程（ａ）と、
前記分離層上に、機能性材料を用いて形成される機能性膜を含む被剥離層を形成する工程（ｂ）と、
前記分離層に向けて電磁波を照射することにより、前記被剥離層を前記基板から剥離させる、又は、前記被剥離層と前記基板との接合強度を低下させる工程（ｃ）と、
を具備する機能性膜の製造方法。
【請求項１７】
前記分離層が、金属窒化物と、金属炭化物と、金属硫化物との内の少なくとも１つを含む、請求項１６記載の機能性膜の製造方法。
【請求項１８】
前記基板が、酸化物単結晶基板又は半導体単結晶基板を含む単結晶基板と、セラミックス基板と、ガラス基板との内のいずれか１つを含む、請求項１３〜１７のいずれか１項記載の機能性膜含有構造体。
【請求項１９】
前記機能性膜が、圧電性材料と、焦電性材料と、強誘電性材料との内の少なくとも１つを含む、請求項１３〜１８のいずれか１項記載の機能性膜の製造方法。
【請求項２０】
前記機能性膜が、超伝導材料を含む、請求項１３〜１８のいずれか１項記載の機能性膜の製造方法。
【請求項２１】
前記機能性膜が、磁性材料を含む、請求項１３〜１８のいずれか１項記載の機能性膜の製造方法。
【請求項２２】
前記機能性膜が、半導体材料を含む、請求項１３〜１８のいずれか１項記載の機能性膜の製造方法。
【請求項２３】
工程（ｂ）が、前記分離層上に電極層を形成することと、該電極層上に機能性膜を形成することとを含む、請求項１３〜２２のいずれか１項記載の機能性膜の製造方法。
【請求項２４】
工程（ｂ）が、前記分離層上に直接又は間接的に形成された機能性膜上に電極層を形成することを含む、請求項１３〜２３のいずれか１項記載の機能性膜の製造方法。
【請求項２５】
工程（ｃ）が、前記分離層に向けて紫外線を照射することを含む、請求項１３〜２４のいずれか１項記載の機能性膜の製造方法。
【請求項２６】
工程（ｃ）が、前記分離層に向けて赤外線を照射することを含む、請求項１３〜２４のいずれか１項記載の機能性膜の製造方法。
【請求項２７】
工程（ｃ）が、前記分離層に向けてマイクロ波を照射することを含む、請求項１３〜２４のいずれか１項記載の機能性膜の製造方法。
【請求項２８】
工程（ｃ）に先立って、前記被剥離層上に第２の基板を配置する工程（ｂ'）をさらに具備し、
工程（ｃ）が、前記分離層に向けて電磁波を照射することにより、前記被剥離層を前記第２の基板に転写することを含む、
請求項１３〜２７のいずれか１項記載の機能性膜の製造方法。
【請求項２９】
工程（ｂ'）が、接着剤を用いることにより、前記被剥離層に対して前記第２の基板を固定することを含む、請求項２８記載の機能性膜の製造方法。
【請求項３０】
工程（ｂ'）に先立って、少なくとも前記被剥離層に、エッチングによりパターンを形成する工程をさらに具備し、
工程（ｃ）が、前記分離層に向けて電磁波を照射することにより、パターンを有する被剥離層を前記第２の基板に転写することを含む、
請求項２８又は２９記載の機能性膜の製造方法。
【発明の詳細な説明】
【技術分野】
【０００１】
本発明は、誘電体、圧電体、焦電体、磁性体、半導体等を含む機能性膜の製造方法、及び、機能性膜の製造過程において用いられる機能性膜含有構造体に関する。
【背景技術】
【０００２】
近年、電子デバイスの小型化、高速化、集積化、多機能化等のニーズに伴い、誘電体、圧電体、磁性体、焦電体、半導体のように、電界や磁界を印加することにより所定の機能を発現する電子セラミックス等の機能性材料を含む素子を、様々な成膜技術を用いて製造する研究が盛んに進められている。
【０００３】
例えば、インクジェットプリンタにおいて高精細且つ高画質の印字を可能とするためには、インクジェットヘッドのインクノズルを微細化すると共に高集積化する必要がある。そのため、各インクノズルを駆動する圧電アクチュエータについても、同様に、微細化及び高集積化することが求められる。そのような場合に、バルク材よりも薄い層を形成でき、且つ、微細なパターン形成が可能な成膜技術が望まれており、スパッタ法、ゾルゲル法、エアロゾルデポジション法等の成膜技術が研究されている。
【０００４】
ところが、成膜によって形成された機能性材料の膜（単に、「機能性膜」ともいう）は、成膜後の状態では十分に機能を発揮しておらず、バルク材に比較して性能が劣ることが問題となっている。
機能性膜の機能を十分に発現させるためには、成膜後に比較的高温（例えば、５００℃〜１０００℃程度）で熱処理することが必要となる。その際には、成膜時に使用された基板（成膜基板）も同時に熱処理されることになるので、成膜基板の材料に高い耐熱性が要求される。一方、作製された機能性膜を利用する場合には、例えば、樹脂を用いたフレキシブル基板のように、機器に応じて様々な種類の基板を使用したいという要望がある。そのため、成膜基板上に形成された機能性膜を、その機能を損なうことなく成膜基板から剥離又は転写できる方法が検討されている。
【０００５】
関連する技術として、特許文献１には、耐熱性基体、炭素及び／又は炭素化合物を主体とする離型層及び機能性薄膜を主たる構成要素とする薄膜転写用積層体が開示されている（第１頁）。また、特許文献１には、上記離型層は酸化（燃焼）により除去できるので、機能性薄膜を耐熱性基体から剥離して別の基体に転写することが可能となることが開示されている（第３頁）。
【０００６】
特許文献２には、被剥離物の物性や条件等にかかわらず、容易に剥離することができ、特に、種々の転写体への転写を可能とするための剥離方法が開示されている。この方法は、基板上に複数の層の積層体よりなる分離層を介して存在する被剥離物を上記基板から剥離する剥離方法であって、上記分離層に照射光を照射して、上記分離層の層内及び／又は界面において剥離を生ぜしめ、上記被剥離物を上記基板から離脱させる（第１、２頁）。また、特許文献２には、光吸収層の組成として、非晶質シリコン、酸化ケイ素、誘電体、窒化物セラミックス、有機高分子等が挙げられている（第５、６頁）。
【０００７】
特許文献３には、薄膜デバイスを含む被転写層の製造時に用いた基板に対する被転写層の積層関係と、その被転写層の転写先である転写体に対する被転写層の積層関係とを一致させるための「薄膜デバイスを含む被転写層を二次転写体に転写する方法」が開示されている。この方法は、基板上に第１分離層を形成する第１工程と、第１分離層上に薄膜デバイスを含む被転写層を形成する第２工程と、被転写層上に水溶性または有機溶剤溶解性接着剤から成る第２分離層を形成する第３工程と、第２分離層上に一次転写体を接合する第４工程と、第１分離層を境にして、被転写体より基板を除去する第５工程と、被転写層の下面に二次転写体を接合する第６工程と、第２分離層を水または有機溶剤と接触させて、第２分離層を境にして、転写層より一次転写体を除去する第７工程とを有している（第１、２頁）。また、特許文献３には、分離層の組成として、非晶質シリコン、酸化ケイ素、誘電体、窒化物セラミックス、有機高分子等が挙げられている（第８、９頁）。
【特許文献１】特開昭５４−９４９０５号公報（第１、３頁）
【特許文献２】特開平１０−１２５９２９号公報（第１、２、５、６頁）
【特許文献３】特開２００４−１６５６７９号公報（第１、２、６、８、９頁）
【発明の開示】
【発明が解決しようとする課題】
【０００８】
しかしながら、特許文献１においては、酸化反応により離型層を除去しているので、熱処理工程における雰囲気が酸素雰囲気に限定されてしまう。また、離型層として炭素又は炭素化合物を用いているので、加熱温度に上限がある。例えば、特許文献１に開示されている実施例においては、転写工程における処理温度が最高で６３０℃となっている。従って、特許文献１（第１、３頁）に開示されている発明を、比較的高温（例えば、７００℃以上）での熱処理が必要な電子セラミックスの製造に適用することはできない。
【０００９】
特許文献２においては、分離層に含まれる光吸収層にレーザ光を照射して、光吸収層にアブレーションを起こさせることにより、分離層内又は界面に剥離を生じさせている。即ち、光吸収層に含まれる固体材料が、照射光を吸収することにより光化学的又は熱的に励起し、それにより、表面や内部の原子又は分子が、結合を切断されて放出される。その結果、光吸収層の構成材料において溶融や蒸散（気化）等の相変化が生じるので、比較的低温で被剥離物が基板から剥離される。しかしながら、この方法によれば、剥離性が不十分となるおそれがある。また、特許文献２には、光吸収層の構成材料において、他の成分との反応や分解等の化学変化を生じさせることについては開示されていない。
【００１０】
それに対して、特許文献３においては、分離層にレーザ光を照射することにより薄膜デバイスを基板から離脱させる際に、薄膜デバイスをより確実に基板から剥離するために、分離層に剥離促進用のイオンを注入している。このような方法によれば、分離層に内圧が生じて剥離現象が促進される。しかしながら、特許文献３において剥離促進用のイオンとして挙げられている水素イオンは、３５０℃以上になるとガス化して分離層から抜け出てしまうので（第６頁）、イオン注入後のプロセス温度を３５０℃以上にすることはできない。
【００１１】
そこで、上記の点に鑑み、本発明は、成膜基板上に形成された機能性膜を成膜基板から容易に剥離することができる機能性膜の製造方法を提供することを第１の目的とする。また、本発明は、そのような機能性膜の製造過程において用いられる機能性膜含有構造体を提供することを第２の目的とする。
【課題を解決するための手段】
【００１２】
上記課題を解決するため、本発明の第１の観点に係る機能性膜含有構造体は、基板と、該基板上に配置され、電磁波を照射されることにより分解してガスを発生する無機材料を用いて形成された分離層と、該分離層上に配置され、機能性材料を用いて形成された機能性膜を含む被剥離層とを具備する機能性膜含有構造体であって、上記被剥離層が、上記分離層に向けて電磁波を照射することにより基板から剥離される、又は、上記被剥離層と基板との接合強度が、上記分離層に向けて電磁波を照射することにより低下する。
【００１３】
また、本発明の第２の観点に係る機能性膜含有構造体は、基板と、該基板上に配置され、電磁波を照射されることにより、雰囲気中の成分、及び／又は、隣接する層に含まれる成分と反応してガスを発生する無機材料を用いて形成された分離層と、該分離層上に配置され、機能性材料を用いて形成された機能性膜を含む被剥離層とを具備する機能性膜含有構造体であって、上記被剥離層が、上記分離層に向けて電磁波を照射することにより基板から剥離される、又は、上記被剥離層と基板との接合強度が、上記分離層に向けて電磁波を照射することにより低下する。
【００１４】
本発明の第１の観点に係る機能性膜の製造方法は、基板上に、電磁波を照射されることにより分解してガスを発生する無機材料を用いて分離層を形成する工程（ａ）と、分離層上に、機能性材料を用いて形成される機能性膜を含む被剥離層を形成する工程（ｂ）と、分離層に向けて電磁波を照射することにより、被剥離層を基板から剥離させる、又は、被剥離層と基板との接合強度を低下させる工程（ｃ）とを具備する。
【００１５】
本発明の第２の観点に係る機能性膜の製造方法は、基板上に、電磁波を照射されることにより、雰囲気中の成分、及び／又は、隣接する層に含まれる成分と反応してガスを発生する無機材料を用いて分離層を形成する工程（ａ）と、分離層上に、機能性材料を用いて形成される機能性膜を含む被剥離層を形成する工程（ｂ）と、分離層に向けて電磁波を照射することにより、被剥離層を基板から剥離させる、又は、被剥離層と基板との接合強度を低下させる工程（ｃ）とを具備する。
【００１６】
ここで、「反応」とは、物質又は物質系から組成や構造が異なる別の物質又は物質系が生成される過程のことをいい、１種の化合物が２種以上のより簡単な物質に変化する過程、及び、少なくとも一方が化合物である２種の物質に基づいて、最初とは異なる２種以上の物質が生成される過程を含む。また、前者の場合を、特に「分解」という。
【発明の効果】
【００１７】
本発明によれば、基板と機能性膜を含む被剥離層との間に、電磁波を照射することにより除去できる無機材料を含む分離層を設けるので、基板と機能性膜とを容易に剥離し、又は、両者の接合強度を低下させて、後工程において力学的に簡単に剥離することができる。そのため、基板上に成膜技術を用いることにより形成された機能性膜を、比較的耐熱性の低いフレキシブル基板等に容易に転写して利用することが可能となる。従って、優れた特性を有する素子をアプリケーションに応じて適切に機器に搭載することが可能となり、そのような素子を利用する機器全体の性能を向上させることが可能となる。
【発明を実施するための最良の形態】
【００１８】
以下、本発明を実施するための最良の形態について、図面を参照しながら詳しく説明する。なお、同一の構成要素には同一の参照番号を付して、説明を省略する。
図１は、本発明の第１の実施形態に係る機能性膜の製造方法を示すフローチャートである。また、図２及び図３は、本発明の第１の実施形態に係る機能性膜の製造方法を説明するための図であり、その内の図２の（ａ）〜（ｃ）は、本発明の第１の実施形態に係る機能性膜含有構造体を作製する工程を示している。
【００１９】
まず、図１の工程Ｓ１において、図２の（ａ）に示すように、基板１０１を用意する。基板１０１は、機能性膜の製造過程において用いられる成膜用基板である。基板１０１としては、半導体単結晶基板又は酸化物単結晶基板を含む単結晶基板、セラミックス基板、及び、ガラス基板等の内から、使用される電磁波の波長等に応じて適切なものが選択される。例えば、後の工程において使用される電磁波の波長が比較的短い場合（例えば、紫外線）には、それらの電磁波を伝播又は透過させる基板を用いることが望ましい。また、機能性膜を形成する際の成膜温度や、必要に応じて施される熱処理のように、後の工程におけるプロセス温度に対して耐熱性を有する基板を選択することも必要である。
【００２０】
酸化物単結晶基板材料としては、具体的に、酸化マグネシウム（ＭｇＯ）、アルミナ（Ａｌ２Ｏ３）、酸化チタン（ＴｉＯ２）、酸化亜鉛（ＺｎＯ）、スピネル（アルミン酸マグネシウム、ＭｇＡｌ２Ｏ４）、チタン酸ストロンチウム（ＳｒＴｉＯ３）、ランタンアルミネート（アルミン酸ランタン、ＬａＡｌＯ３）、ニオブ酸リチウム（ＬｉＮｂＯ３）、タンタル酸リチウム（ＬｉＴａＯ３）等が挙げられる。酸化物単結晶基板を用いる場合には、製造目的とする機能性膜に応じて、所定の格子定数を有する材料を選択することにより、エピタキシャル成長により機能性膜を形成することができる。また、これらの基板は酸化雰囲気において安定しているので、大気中において高温（例えば、酸化マグネシウムの場合には、１０００℃程度）で成膜又は熱処理することができる。
【００２１】
半導体単結晶基板材料としては、具体的に、シリコン（Ｓｉ）、ゲルマニウム（Ｇｅ）、ガリウム砒素（ＧａＡｓ）、ガリウム燐（ＧａＰ）、インジウム燐（ＩｎＰ）等が挙げられる。半導体単結晶基板を用いる場合には、製造目的とする機能性膜に応じて、所定の格子定数を有する材料を選択することにより、エピタキシャル成長により機能性膜を形成することができる。また、これらの基板は還元雰囲気において安定しているので、還元雰囲気中において高温（例えば、シリコンの場合には、１０００℃程度）で成膜又は熱処理することができる。
【００２２】
セラミックス基板材料としては、アルミナ（Ａｌ２Ｏ３）、ジルコニア（ＺｒＯ２）、窒化アルミニウム（ＡｌＮ）等が挙げられる。セラミックス基板は単結晶基板よりも安価なので、製造コストの低減を図ることができる。また、これらの基板は大気中において安定していると共に高い耐熱性を有しているので、大気中において高温（例えば、アルミナの場合には、１１００℃程度）で成膜又は熱処理することができる。
【００２３】
ガラス基板材料としては、具体的に、ケイ酸ガラス、ケイ酸アルカリガラス、ホウケイ酸ガラス、ソーダ石灰ガラス、鉛ガラス等が挙げられる。ガラス基板は単結晶基板よりも安価なので、製造コストの低減を図ることができる。また、これらの基板は酸化雰囲気において安定しているので、大気中において高温（例えば、ケイ酸ガラスの場合には、９００℃程度）で成膜又は熱処理することができる。
【００２４】
次に、工程Ｓ２において、図２の（ｂ）に示すように、基板１０１上に分離層１０２を形成する。分離層１０２は、後の工程において形成される機能性膜を基板１０１から剥離する際に除去される犠牲層である。分離層１０２の材料としては、電磁波を照射されることにより分解等の反応を生じさせてガスを発生する材料が用いられる。また、機能性膜を形成する際の成膜温度のように、後の工程におけるプロセス温度を考慮して、約３５０℃以上の耐熱性を有していることが望ましい。
【００２５】
具体的には、炭酸マグネシウム（ＭｇＣＯ３、約６００℃で分解）、炭酸カルシウム（ＣａＣＯ３、約９００℃で分解）、炭酸ストロンチウム（ＳｒＣＯ３、約９００℃で分解）、炭酸バリウム（ＢａＣＯ３、約１４５０℃で分解）、炭酸リチウム（ＬｉＣＯ３、約６１８℃で分解）、炭酸ナトリウム（Ｎａ２ＣＯ３）、炭酸カリウム（Ｋ２ＣＯ３）等の炭酸塩の内の少なくとも１つを含む化合物、硫酸マグネシウム（ＭｇＳＯ４、約１１８５℃で分解）、硫酸カルシウム（ＣａＳＯ４、約１０００℃で分解）、硫酸ストロンチウム（ＳｒＳＯ４、約１１３０℃で分解）、硫酸バリウム（ＢａＳＯ４、約１２００℃で分解）、硫酸第一鉄（ＦｅＳＯ４）、硫酸コバルト（ＣｏＳＯ４）、硫酸ニッケル（ＮｉＳＯ４）、硫酸亜鉛（ＺｎＳＯ４）、硫酸鉛（ＰｂＳＯ４）、硫酸ビスマス（Ｂｉ（ＳＯ４）３）等の硫酸塩の内の少なくとも１つを含む化合物、硝酸ストロンチウム（Ｓｒ（ＮＯ３）２）、硝酸セシウム（ＣｓＮＯ３）等の硝酸塩の内の少なくとも１つを含む化合物が用いられる。これらの化合物は、所定の波長を有する電磁波を照射されることにより分解してガスを発生させる。例えば、炭酸カルシウムを加熱することにより、分解反応（ＣａＣＯ３→ＣａＯ＋ＣＯ２↑）が生じて炭酸ガス（ＣＯ２）が発生する。
【００２６】
或いは、Ｔｉ、Ｖ、Ｃｒ、Ｍｎ、Ｆｅ、Ｃｏ、Ｎｉ、Ｇａ（窒化ガリウムは、約９００℃で分解）、Ｚｒ、Ｍｏ（窒化モリブデンは、約９００℃で分解）、Ｔａ、Ｗの内の少なくとも１つの元素を含む金属窒化物、Ｖ、Ｃｒ、Ｍｎ、Ｆｅ、Ｃｏ、Ｎｉ、Ｍｏ、Ｔａ、Ｗの内の少なくとも１つの元素を含む金属硫化物、ＴｉＣ等の金属炭化物を用いても良い。これらの化合物は、所定の波長を有する電磁波を照射されることにより、雰囲気中の成分や隣接する層、即ち、基板１０１や後述する被剥離層１０３に含まれる成分と反応してガスを発生させる。例えば、酸化物を含む基板及び金属窒化物を含む分離層を用いる場合には、分離層が酸化物と反応して窒素（Ｎ２）を発生させる。
【００２７】
これらの分離層材料の内のいずれを選択するかについては、使用可能な電磁波等の条件に加えて、基板１０１や、次の工程Ｓ３において形成される被剥離層との相互作用（拡散等）を考慮して選択することが望ましい。
分離層を形成する方法としては、スピンコーティング、スパッタ法、ＣＶＤ法（化学気相成長法）等の公知の方法を用いることができる。
【００２８】
次に、工程Ｓ３において、図２の（ｃ）に示すように、分離層１０２上に、製造目的とする機能性膜の材料（機能性材料）を含む被剥離層１０３を形成する。被剥離層１０３は、スパッタ法、ＣＶＤ法、ゾルゲル法、エアロゾルデポジション（aerosol deposition：ＡＤ）法等の公知の方法を用いることにより形成される。ここで、ＡＤ法とは、原料の粉体をガス中に分散させたエアロゾルを生成し、それをノズルから基板に向けて噴射して原料の粉体を下層に衝突させることにより、原料を基板上に堆積させる成膜方法であり、噴射堆積法又はガスデポジション法とも呼ばれている。
【００２９】
本実施形態においては、機能性材料として具体的に次のような材料が用いられる。
メモリー素子に用いられる機能性膜の材料として、Ｐｂ（Ｚｒ，Ｔｉ）Ｏ３、ＳｒＢｉ２（Ｔａ，Ｎｂ）２Ｏ９、Ｂｉ４Ｔｉ３Ｏ１２等が挙げられる。
アクチュエータ等の圧電素子に用いられる機能性膜の材料として、Ｐｂ（Ｚｒ，Ｔｉ）Ｏ３、Ｐｂ（Ｍｇ１／３Ｎｂ２／３）Ｏ３、Ｐｂ（Ｚｎ１／３Ｎｂ２／３）Ｏ３、Ｐｂ（Ｎｉ１／３Ｎｂ２／３）Ｏ３等、及び、これらの固溶体が挙げられる。
【００３０】
赤外線センサ等の焦電素子に用いられる機能性膜の材料として、Ｐｂ（Ｚｒ，Ｔｉ）Ｏ３、（Ｐｂ，Ｌａ）（Ｚｒ，Ｔｉ）Ｏ３等が挙げられる。
コンデンサ等の受動部品に用いられる機能性膜の材料として、ＢａＳｒＴｉＯ３、（Ｐｂ，Ｌａ）（Ｚｒ，Ｔｉ）Ｏ３等が挙げられる。
光スイッチ等の光学素子に用いられる機能性膜の材料として、（Ｐｂ，Ｌａ）（Ｚｒ，Ｔｉ）Ｏ３、ＬｉＮｂＯ３等が挙げられる。
【００３１】
超伝導磁束量子干渉計（superconducting quantum interference device：ＳＱＵＩＤ）等の超伝導素子に用いられる機能性膜の材料として、ＹＢａ２Ｃｕ３Ｏ７、Ｂｉ２Ｓｒ２Ｃａ２Ｃｕ３Ｏ１０等が挙げられる。ここで、ＳＱＵＩＤとは、超伝導を利用した高感度の磁気センサ素子のことである。
太陽電池等の光電変換素子に用いられる機能性膜の材料として、アモルファスシリコンや化合物半導体が挙げられる。
磁気ヘッド等のマイクロ磁気素子に用いられる機能性膜の材料として、ＰｄＰｔＭｎ、ＣｏＰｔＣｒ等が挙げられる。
ＴＦＴ等の半導体素子に用いられる機能性膜の材料として、アモルファスシリコン等が挙げられる。
【００３２】
これらの工程Ｓ１〜Ｓ３によって形成された基板１０１、分離層１０２、及び、被剥離層１０３が、本実施形態に係る機能性膜含有構造体に含まれる。
この後で、必要に応じて、機能性膜含有構造体に熱処理（ポストアニール）を施しても良い。被剥離層（機能性膜）に含まれる結晶粒の成長を促進したり、結晶性を向上させることによって、膜の機能を向上させることができるからである。例えば、ＰＺＴ膜の圧電性能を向上させるためには、５００℃程度の温度で熱処理すれば良い。
【００３３】
次に、図１の工程Ｓ４において、図２の（ｄ）に示すように、被剥離層１０３上に被転写用基板１０４を配置する。その際には、接着剤１０４ａ等を用いることにより、被剥離層１０３に対して被転写用基板１０４を固定しても良い。被転写用基板１０４としては、エポキシ等の合成樹脂基板やガラス基板のように、所望の基板を用いることができる。また、被転写用基板１０４側に電極や配線を予め形成しておいても良い。
【００３４】
次に、工程Ｓ５において、機能性膜含有構造体１０１〜１０３に向けて電磁波を照射する。それにより、図２の（ｅ）に示すように、分離層１０２において分解等の反応が生じてガスが発生する。その結果、被剥離層１０３が基板１０１から剥離され、図３に示すように、被転写用基板１０４に転写された被剥離層（機能性膜）１０３が得られる。或いは、ガスが発生した結果、被剥離層１０３と基板１０１との接合強度が低下するので、被剥離層１０３を基板１０１から力学的に容易に剥離できる状態になる。その場合には、電磁波の照射と同時に、又は、後の工程において被転写用基板１０４を剥がすことにより、被剥離層１０３を転写することができる。
【００３５】
電磁波としては、マイクロ波を含む電波、赤外線、可視光線、紫外線、及び、Ｘ線の内から、分離層１０２に分解等の反応を生じさせることができる電磁波が選択される。ここで、マイクロ波とは、１ｍ〜１ｍｍ程度の波長を有する電磁波のことであり、ＵＨＦ波（デシメータ波）、ＳＨＦ波（センチ波）、ＥＨＦ波（ミリ波）、及び、サブミリ波を含んでいる。
【００３６】
例えば、分離層１０２に対して、その分離層材料の吸収波長を含む赤外線を照射する場合には、分離層材料に含まれる分子が赤外線エネルギーを吸収して大きく振動し、その結果分離層において分解等の反応が生じる。具体的には、炭酸カルシウム（ＣａＣＯ３）に対して波長が６．８μｍ程度又は１１．６μｍ程度の赤外線を照射する場合が挙げられる。また、分離層１０２に対して、その分離層材料の吸収波長を含む紫外線を照射する場合には、分離層材料に含まれる原子が紫外線エネルギーを吸収することにより外殻電子が遷移して活性化し、その結果分離層において分解等の反応が生じる。具体的には、炭酸カルシウムに対して波長が２４８ｎｍ程度の紫外線を照射する場合が挙げられる。この場合に、分離層は光分解されるため余分な熱が発生することはない。従って、基板１０１や被剥離層１０３に対して熱による影響を与えることはないという利点がある。なお、紫外線のように、比較的波長が短い電磁波を照射する場合には、電磁波を分離層１０２まで伝播させるために、図２の（ｅ）に示すように、基板１０１側から電磁波照射することが望ましい。或いは、機能性膜含有構造体の側面に向けて電磁波を照射しても良い。
【００３７】
ところで、分離層１０２に対してマイクロ波を照射する場合には、マイクロ波加熱の原理により分離層１０２が発熱して反応が生じる。ここで、マイクロ波の吸収エネルギーＰは、次式（１）によって表される。
Ｐ＝（１／２）σ｜Ｅ｜２＋πｆε０εｒ"｜Ｅ｜２＋πｆμ０μｒ"｜Ｈ｜２
…（１）
式（１）において、σは導電率、ｆ（Ｈｚ）はマイクロ波の周波数、ε０は真空の誘電率、εｒ"は複素比誘電率、μ０は真空の透磁率、μｒ"は複素比透磁率、Ｅは電場の強さ、Ｈは磁場の強さをそれぞれ示している。また、式（１）の第１項はジュール損失（抵抗損失）を表し、第２項は誘電損失を表し、第３項は磁気ヒステリシス損失を表している。
【００３８】
分離層１０２にマイクロ波を照射することによって電磁場を印加すると、式（１）によって表されるエネルギーに対応する熱が発生する。その結果、分離層１０２において分解等の反応が生じる。従って、マイクロ波を用いる場合には、効率良く熱を発生させるために、複素比誘電率εｒ"が大きい材料や、複素比透磁率μｒ"が大きい材料や、導電率σが大きい材料を分離層１０２として用いることが望ましい。なお、マイクロ波を用いる場合には、機能性膜含有構造体に照射されるマイクロ波の向きを特に限定しなくても、マイクロ波を機能性膜含有構造体の内部まで十分に到達させることができる。
【００３９】
（実施例１）
石英基板上に炭酸水素カルシウム溶液をスピンコーティングにより塗布して、２００℃の雰囲気中において乾燥させることにより、分離層として、厚さが約０．１μｍの炭酸カルシウム薄膜を形成した。この炭酸カルシウム薄膜上に、蒸着により白金（Ｐｔ）の下部電極を形成し、その上に、スパッタ法により厚さが約２００ｎｍのＢＳＴ（チタン酸バリウムストロンチウム）膜を形成した。その際には、基板を約５５０℃の温度に加熱した。さらに、ＢＳＴ膜上に、スパッタ法により白金の上部電極を形成することにより、Ｐｔ／ＢＳＴ／Ｐｔ薄膜コンデンサを作製した。
【００４０】
次に、石英基板上に形成されたＰｔ／ＢＳＴ／Ｐｔ薄膜コンデンサの上部電極上に接着剤を塗布し、被転写用基板としてエポキシ基板を接着した。さらに、石英基板側から炭酸カルシウム薄膜に向けて、ＫｒＦエキシマレーザ光（波長２４８ｎｍ）を照射した。それにより、炭酸カルシウム薄膜が分解され、その結果、Ｐｔ／ＢＳＴ／Ｐｔ薄膜コンデンサが石英基板から剥離されてエポキシ基板に転写された。
【００４１】
（実施例２）
酸化マグネシウム（ＭｇＯ）基板上に、反応性スパッタ法により、分離層として厚さが約０．３μｍの窒化チタン膜を形成した。次に、この窒化チタン膜上に、スパッタ法により白金（Ｐｔ）の下部電極を形成した。この下部電極上に、スパッタ法により、厚さが約２００ｎｍのＢＳＴ（チタン酸バリウムストロンチウム）膜を形成した。その際には、基板を約５５０℃の温度に加熱した。さらに、このＢＳＴ膜上に、スパッタ法により、白金の上部電極を形成した。それにより、Ｐｔ／ＢＳＴ／Ｐｔ薄膜コンデンサを作製した。
【００４２】
次に、酸化マグネシウム基板上に形成されたＰｔ／ＢＳＴ／Ｐｔ薄膜コンデンサの上部電極上に接着剤を塗布し、被転写用基板としてエポキシ基板を接着した。さらに、酸化マグネシウム基板側から窒化チタン膜に向けて、波長が１．０６μｍのＹＡＧレーザ光を照射した。それにより、窒化チタン膜がレーザ光に反応してガスが発生し、その結果、Ｐｔ／ＢＳＴ／Ｐｔ薄膜コンデンサが酸化マグネシウム基板から剥離され、エポキシ基板に転写された。
【００４３】
以上説明したように、本発明の第１の実施形態によれば、分離層に電磁波を照射することにより、機能性膜を成膜基板から容易に剥離し、又は、両者の接合強度を低下させることにより剥離し易くすることができる。その際には、電磁波の波長と分離層材料とを適切に組み合わせることにより、熱反応よりも低温（約１０℃〜約１００℃）で分離層のみに選択的に反応を生じさせることができる。従って、スパッタ法やＡＤ法等の成膜技術により、所定のプロセス温度（例えば、３５０℃以上）を経て形成された機能性膜や、そのような機能性膜を含む素子を、所望の基板に容易に転写して利用することが可能となる。即ち、比較的耐熱性の低い樹脂基板に対して転写することもできるので、フレキシブル基板のように、アプリケーションに応じて基板の選択の幅を広げることが可能となる。
【００４４】
本実施形態に係る機能性膜の製造過程において用いられる機能性膜含有構造体の変形例として、図４に示すように、電極層１０５ａ及び機能性材料層１０５ｂを含む被剥離層１０５を形成しても良い。また、機能性膜含有構造体の別の変形例として、図５に示すように、機能性材料層１０６ａ及び電極層１０６ｂを含む被剥離層１０６を形成しても良い。さらに、機能性材料層の上面及び下面の両方に電極層を形成したものを被剥離層としても良い。電極層１０５ａ及び１０６ｂは、スパッタ法、蒸着法等の公知の方法により形成することができる。
【００４５】
また、本実施形態においては、工程Ｓ５において、被剥離層１０３を基板１０１から剥離するのと同時に、被転写用基板１０４に転写している。しかしながら、被剥離層１０３に被転写用基板１０４を配置することなく、単に、被剥離層１０３の剥離のみを行ってもよい。それにより、単体の機能性膜、又は、機能性膜及び電極を含む単体の機能性素子を得ることができる。
【００４６】
次に、本発明の第２の実施形態に係る機能性膜の製造方法について、図２及び図６を参照しながら説明する。本実施形態に係る機能性膜の製造方法は、パターニングされた機能性膜を製造する方法である。
まず、図２の（ａ）〜（ｃ）に示すように、基板１０１上に分離層１０２及び被剥離層１０３が形成された機能性膜含有構造体１０１〜１０３を作製する。機能性膜含有構造体１０１〜１０３の作製方法については、第１の実施形態において説明したものと同様である。
【００４７】
次に、図６の（ａ）に示すように、ドライエッチングにより被剥離層１０３にパターンを形成する。その際には、図６の（ａ）に示すように、被剥離層１０３のみに対してエッチングを施しても良いし、分離層１０２までエッチングを施しても良い。
【００４８】
次に、図６の（ｂ）に示すように、パターンを形成された被剥離層１０３上に被転写用基板２００を配置する。その際には、接着剤等を用いることにより、被剥離層１０３に対して被転写用基板２００を固定しても良い。また、被転写用基板２００としては、第１の実施形態におけるのと同様に、合成樹脂基板やガラス基板等が用いられる。
【００４９】
さらに、図６の（ｃ）に示すように、機能性膜含有構造体１０１〜１０３に向けて電磁波を照射する。それにより、分離層１０２において分解等の反応が生じてガスが発生する。その結果、図６の（ｄ）に示すように、パターニングされた被剥離層（機能性膜）１０３が被転写用基板２００に転写される。或いは、ガスが発生した結果、被剥離層１０３と基板１０１との接合強度が低下するので、電磁波の照射と同時に、又は、後の工程において被転写用基板２００を剥がすことにより、被剥離層１０３が転写される。
【００５０】
このように、本発明の第２の実施形態によれば、機能性膜含有構造体の被剥離層に予めパターンを形成しておくことにより、所望の基板上に機能性膜又は機能性膜素子を所望のパターンとなるように配置することができる。従って、複数の機能性素子が配列されたアレイを容易に作製することが可能となる。
【００５１】
以上説明した本発明の第１及び第２の実施形態においては、分離層１０２に電磁波を照射するのと並行して、機能性膜含有構造体を加熱しても良い。それにより、分離層１０２における反応が熱によって促進されると共に、機能性膜の機能を向上させる効果も期待される。その場合には、被転写用基板１０４及び接着剤１０４ａ（図２）の耐熱性を考慮して熱処理温度を決定する必要がある。
【産業上の利用可能性】
【００５２】
本発明は、誘電体、圧電体、焦電体、磁性体、半導体、超伝導体等の機能性材料を含むメモリー素子、圧電素子、焦電素子、コンデンサ等の受動素子、光学素子、超伝導素子、光電変換素子、マイクロ磁気素子、及び、半導体素子、並びに、それらの素子が適用された機器において利用することが可能である。
【図面の簡単な説明】
【００５３】
【図１】本発明の第１の実施形態に係る機能性膜の製造方法を示すフローチャートである。
【図２】本発明の第１の実施形態に係る機能性膜の製造方法を説明するための断面図である。
【図３】被転写用基板に転写された機能性膜を示す断面図である。
【図４】機能性膜含有構造体の変形例を示す断面図である。
【図５】機能性膜含有構造体の別の変形例を示す断面図である。
【図６】本発明の第２の実施形態に係る機能性膜の製造方法を説明するための図である。
【符号の説明】
【００５４】
１０１  基板
１０２  分離層
１０３、１０５、１０６  被剥離層
１０４、２００  被転写用基板
１０４ａ  接着剤
１０５ａ、１０６ｂ  電極層
１０５ｂ、１０６ａ  機能性材料層
【図１】
2007019482.tif 000003
【図２】
2007019482.tif 000004
【図３】
2007019482.tif 000005
【図４】
2007019482.tif 000006
【図５】
2007019482.tif 000007
【図６】
2007019482.tif 000008